(57)【要約】【課題】ステッチを短くしても中綿の移動を抑えることができ、見掛け上のかさ高性を向上させたキルティング布を提供する。【解決手段】長繊維中綿を複数本まとめた繊維束３が充填されているキルティング布１であり、繊維束３は、側地２内に一方向に配列され、側地２の表面から、繊維束３の長さ方向と同一方向に、かつ繊維束３のいずれかの部分を通過するようにステッチ４ａ−４ｄが不連続に入れられている。これにより、ステッチを短くしても中綿の移動を抑えることができる。また、ステッチとステッチの間の側地部分（ステッチのない側地部分）はフラットとなり、見掛け上のかさ高性を向上できる。【選択図】図１
2020066826.tif 000002
【特許請求の範囲】
【請求項１】
長繊維中綿を複数本まとめた繊維束が充填されているキルティング布であり、
前記繊維束は、側地内に一方向に配列され、
前記側地の表面から、前記繊維束の長さ方向と同一方向に、かつ前記繊維束のいずれかの部分を通過するようにステッチが不連続に入れられていることを特徴とするキルティング布。
【請求項２】
前記キルティング布は、ステッチの長さがステッチ間の長さより長い請求項１に記載のキルティング布。
【請求項３】
前記繊維束の充填量は３０〜２５０ｇ／ｍ2である請求項１又は２に記載のキルティング布。
【請求項４】
前記長繊維中綿１本の単位長さ当たりの重量は０．０１〜１ｇ／ｍの範囲であり、前記繊維束は前記長繊維中綿が５〜２００本で構成されている請求項１〜３のいずれかに記載のキルティング布。
【請求項５】
請求項１〜４のいずれかに記載のキルティング布を含む繊維製品。
【発明の詳細な説明】
【技術分野】
【０００１】
本発明は、長繊維中綿を充填したキルティング布に関する。
【背景技術】
【０００２】
従来から長繊維中綿を充填した詰め物体は知られている。本出願人は特許文献１〜４において、長繊維からなる芯糸と、この芯糸よりも長い長繊維からなる花糸で構成される交絡糸とし、花糸は開繊されてループ状繊維を形成している長繊維中綿を提案している。布団などのキルティング布についても、特許文献２〜４において、長繊維中綿の長さ方向と直交する方向にステッチを入れることを提案している。これにより、中綿の移動を止め、偏りを防いでいる。
【先行技術文献】
【特許文献】
【０００３】
【特許文献１】特開２００９−０５２１８３号公報
【特許文献２】特開２０１２−０６７４２９号公報
【特許文献３】特開２０１２−０６７４３０号公報
【特許文献４】特開２０１５−１３２０４１号公報
【発明の概要】
【発明が解決しようとする課題】
【０００４】
しかし、従来技術のキルティング布は、長繊維中綿の長さ方向と直交する方向にステッチを入れるため、ステッチ線が長く、キルティング布の見掛け上のかさ高性が低くなり、ステッチを短くすると中綿の移動が多くなるという問題があった。
【０００５】
本発明は、上記問題を解決するため、ステッチを短くしても中綿の移動を抑えることができ、見掛け上のかさ高性を向上させたキルティング布を提供する。
【課題を解決するための手段】
【０００６】
本発明のキルティング布は、長繊維中綿を複数本まとめた繊維束が充填されているキルティング布であり、前記繊維束は、側地内に一方向に配列され、前記側地の表面から、前記繊維束の長さ方向と同一方向に、かつ前記繊維束のいずれかの部分を通過するようにステッチが不連続に入れられていることを特徴とする。
【発明の効果】
【０００７】
本発明は、側地の表面から、繊維束の長さ方向と同一方向に、かつ繊維束のいずれかの部分を通過するようにステッチが不連続に入れられていることにより、ステッチを短くしても中綿の移動を抑えることができる。また、ステッチとステッチの間の側地部分（ステッチのない側地部分）はフラットとなり、見掛け上のかさ高性を向上できる。
【図面の簡単な説明】
【０００８】
【図１】図１Ａは本発明の一実施形態のキルティング布の模式的平面図、図１Ｂは同、Ｉ−Ｉ線断面図である。
【図２】図２Ａは比較例のキルティング布の模式的平面図、図２Ｂは同、ＩＩ−ＩＩ線断面図である。
【図３】図３は図１のキルティング布の模式的斜視図である。
【図４】図４は比較例のキルティング布の模式的斜視図である。
【図５】図５は本発明の一実施形態におけるキルティング布に充填する長繊維中綿を複数本まとめた繊維束の側面写真である。
【図６】図６は同、長繊維中綿１本の側面図である。
【図７】図７は同、長繊維中綿の製造方法の模式的説明図である。
【発明を実施するための形態】
【０００９】
本発明のキルティング布は、長繊維中綿を複数本まとめた繊維束が充填されている。これによりかさ高性を上げ、保温効果を上げることができる。繊維束は側地内に一方向に配列されている。一方向配列により、厚さがほぼ均一なキルティング布とすることができる。このキルティング布は、側地の表面から、繊維束の長さ方向と同一方向に、かつ繊維束のいずれかの部分を通過するようにステッチが不連続に入れられている。これにより、ステッチを短くしても中綿の移動を抑えることができる。また、ステッチとステッチの間の側地部分（ステッチのない側地部分）はフラットとなり、見掛け上のかさ高性を向上できる。前記において、ステッチは縫製線による側地と中綿の固定部分をいう。
【００１０】
本発明のキルティング布とは、２枚以上の布の間に繊維束を挟み、ステッチでとめつけた布状物である。なお、本発明のキルティング布には、薄い布状のものだけでなく、布団やクッションに用いられるような厚みのあるものも含まれる。本発明において、同一方向とは、厳密な同一性を要求するものではなく、大略同一の程度であればよい。また、本発明において「まとめた繊維束」とは、複数本の長繊維中綿を別部材で結束してまとめたものや、縫製糸や編み糸によりまとめたものに限らず、別部材無しで単に絡み合うことによりまとめられ、一つの束として扱えるようにした繊維束も含まれる。
【００１１】
キルティング布は、ステッチの長さがステッチ間の長さ（ステッチのない部分長さ）より長いほうが好ましい。これにより中綿の移動をさらに抑えることができる。
【００１２】
繊維束（中綿）の充填量は３０〜２５０ｇ／ｍ2であるのが好ましい。さらに好ましくは４０〜２００ｇ／ｍ2である。繊維束（中綿）の充填量が前記の範囲であれば、保温性は良好となる。
【００１３】
長繊維中綿１本の単位長さ当たりの重量は０．０１〜１ｇ／ｍの範囲であり、前記一つの繊維束は前記長繊維中綿が５〜２００本程度であり、衣服の軽量性を考慮した場合５〜５０本で構成されているのが好ましい。前記の範囲であると、衣服用のキルティング布として便利である。特に好ましい一つの繊維束における長繊維中綿の本数は１０〜４０本である。
【００１４】
長繊維中綿は、芯糸とこの芯糸よりも長い花糸で構成される交絡糸が好ましく、花糸は開繊されてループ状繊維を形成しているのが好ましい。これによりへたり難く耐洗濯性の高い中綿とすることができる。長繊維中綿は、芯糸と前記芯糸よりも長い花糸で構成される交絡糸が好ましく、花糸と芯糸の重量比は、花糸と芯糸を母数にしたとき、花糸の割合は６０〜９８重量％の範囲であるのが好ましく、さらに好ましくは７０〜９８重量％の範囲であり、特に８５〜９８重量％であるのが好ましい。この範囲であると、花糸が長い分だけループ繊維になり、嵩高くできる。
【００１５】
交絡糸の花糸は、芯糸に対して５〜５０倍長いことが好ましい。この範囲であると、花糸が長い分だけループ繊維になり、嵩高くできる。特にキルティング布としては、交絡糸の花糸は芯糸に対して１５〜４０倍長いことが好ましい。なお、上記倍率は芯糸及び花糸の供給速度により調節することができる。
【００１６】
ループ状繊維のループの平均長さは１〜２００ｍｍの範囲が好ましく、５〜５０ｍｍの範囲がより好ましく、１０〜４０ｍｍの範囲がさらに好ましい。ループ状繊維のループの平均長さが前記の範囲であれば、風合いと嵩高性と嵩耐久性を更に高めることができる。
【００１７】
長繊維中綿のループ状繊維（花糸）の単繊維繊度は、０．１〜３００ｄｔｅｘ、かつトータル繊度が１０〜６００ｄｔｅｘ（dtexはdeci texを示す。）の範囲が好ましい。更に好ましくは単繊維繊度が１．０〜５０ｄｔｅｘ、かつトータル繊度が２０〜２５０ｄｔｅｘの範囲であり、特に好ましくは単繊維繊度が２．０〜２５ｄｔｅｘ、かつトータル繊度が３０〜１００ｄｔｅｘの範囲である。繊度が前記の範囲であれば、へたりにくく、かつ風合いも良好である。
【００１８】
長繊維中綿は、芯糸と花糸の走行方向に対して垂直方向に圧空を噴射するエアー交絡機により製造できる。この製造方法により効率よく製造できる。長繊維中綿は無撚りで良く、無撚りの場合の糸の巻き取り速度は５０〜１５００ｍ／分とすることができる。
【００１９】
花糸及び／又は芯糸は通常の合成繊維（非融着繊維）を使用できる。長繊維中綿の素材は、ポリエステル、ナイロン、ポリプロピレン等の繊維が好ましい。
【００２０】
本発明の長繊維中綿には、さらにシリコーン処理剤が熱固定されていることが好ましい。シリコーン処理剤の好ましい付着量は、ループ状繊維（花糸）と芯糸の合計量に対して０．１〜１０ｗｔ％の範囲である。さらに、硬さ調整のためアクリル樹脂、ウレタン樹脂等を固定しても良い。
【００２１】
本発明で使用する長繊維中綿は、基本的に数十センチメートル〜数十万メートルあるいはそれ以上の長さでも可能である。側地と一体化する際には、側地の１辺の長さに折りたたんでもよいし、布団の長さにカットしても良い。長繊維中綿の引き揃え方向は、人体の身長方向（身丈方向）に配列するのが好ましい。例えばジャケットの縦方向である。長繊維中綿１本の単位長さ当たりの重量は０．０１〜１ｇ／ｍの範囲が好ましく、さらに好ましい重量は０．０２〜０．５ｇ／ｍの範囲である。前記の範囲であれば製造が可能で取り扱い性も良好である。
【００２２】
本発明の長繊維中綿は、シリコーン樹脂を付着させてもよい。シリコーン樹脂としては、分子末端がハイドロジェン基（−ＯＨ）、ビニル基（−ＣＨ＝ＣＨ2）等を有する反応性シリコーン処理剤を使用するのが好ましい。例えば、松本油脂製薬社製“ＴＥＲＯＮ Ｅ ５３０”バルキーシリコン、“ＴＥＲＯＮ Ｅ ７３１”、“ＴＥＲＯＮ Ｅ ７２２”等のソフトシリコンを使用できる。散布量は、乾燥重量で詰め綿に対し０．１〜１０ｗｔ％散布するのが好ましい。次に熱処理工程において、１４０〜１９０℃で１〜１０分間熱処理し、シリコーン樹脂をキュアリングする。次に第二熱処理工程において、例えば１２０〜２００℃で１秒〜２０分程度熱処理し、シリコーン樹脂をキュアリングする。このようにして長繊維中綿を得る。
【００２３】
本発明の繊維製品は、前記いずれかに記載のキルティング布を含む繊維製品である。繊維製品は、例えばジャケット、パンツ、スパッツ等の衣服用が好適であり、さらに、帽子、マフラー、耳当て、ひざ掛け、ネックウォーマー、クッション、布団（肌布団）、寝袋等にも使用できる。
【００２４】
以下図面を用いて説明する。以下の図面において、同一符号は同一物を示す。図１Ａは本発明の一実施形態のキルティング布の模式的平面図、図１Ｂは同、Ｉ−Ｉ線断面図である。このキルティング布１は、側地２内に長繊維中綿を複数本まとめた繊維束３が一方向に配列されて充填されている。そして、側地２の表面から、繊維束３の長さ方向と同一方向に、かつ繊維束３のいずれかの部分を通過するようにステッチ４ａ−４ｄが不連続に入れられている。この例においては、ステッチ４ａ−４ｃと同一サイクルで隣の繊維束のステッチ４ｄ以下が配置されている。すなわち、図１Ａ−Ｂでは、隣り合う繊維束のステッチのパターンが同一である。繊維束３の両端部は側地の上から両端ステッチ５ａ−５ｂで縫製されている。これにより、ステッチを短くしても中綿の移動を抑えることができる。また、ステッチとステッチの間の側地部分（ステッチのない側地部分）はフラットとなり、見掛け上のかさ高性を向上できる。
【００２５】
図２Ａは比較例のキルティング布６の模式的平面図、図２Ｂは同、ＩＩ−ＩＩ線断面図である。ステッチ７ａ−７ｂは連続して入れられている。
【００２６】
図３は図１のキルティング布１の模式的斜視図である。ステッチとステッチの間の側地部分（ステッチのない側地部分）はフラット部８ａ−８ｂとなり、見掛け上のかさ高性を向上できる。これに対して図４の比較例のキルティング布６は、ステッチ７ａ−７ｂが連続して入れられているため、フラット部が少なく、かさ高くならない。
【００２７】
図５は本発明の一実施形態におけるキルティング布に充填する長繊維中綿を複数本まとめた繊維束の側面写真である。本実施形態では１５本の長繊維中綿からなる繊維束を示している。
【００２８】
図６は本発明の一実施例で使用する長繊維中綿１本の側面図である。この長繊維中綿１０は、芯糸１１と花糸１２の構成繊維が互いに絡まっており、花糸１２が開繊されて部分的にループ状繊維を形成している。融着加工はしていない。
【００２９】
図７は本発明の一実施例で使用する長繊維中綿の製造方法を示す模式的説明図である。巻き糸体２４から芯糸２４ａを引き出し、巻き糸体２５から花糸２５ａを引き出し、２個のフィードローラ２６、２７と糸ガイド２８を通過させてエアー交絡装置２０に供給する。エアー交絡装置２０に圧力空気２１を供給すると、糸道２９内の繊維は開繊されたり旋回されることにより、互いに交絡する。２２は混繊交絡糸（長繊維中綿）である。芯糸の供給速度は１０〜２００ｍ／分、花糸の供給速度は２０〜１００００ｍ／分、巻き取り速度１０〜２００ｍ／分、空気圧力０．０１〜１．０ＭＰａの交絡ノズルで混繊交絡処理を施した後、デリベリローラ２３通過後の糸を巻き糸体３０に巻き取る。この方法は、糸の巻き取り速度を一例として２０〜１５００ｍ／分と高速化でき、生産性が高いところに利点がある。
【実施例】
【００３０】
以下実施例により、本発明をさらに具体的に説明する。なお本発明は下記の実施例に限定されるものではない。
【００３１】
（実施例１）
図７に示す製造装置を用い、芯糸にポリエステル（ＰＥＴ）マルチフィラメント繊維（トータル繊度３３ｄｔｅｘ、フィラメント数１８本、ユニチカ社製商品名“シルミー”）を、花糸にＰＥＴマルチフィラメント繊維（トータル繊度４０ｄｔｅｘ、フィラメント数１２本、帝人社製商品名“エアロカプセル”）を用い、エアー交絡装置の２個のフィードローラに、それぞれ１本供給し、芯糸の供給速度５０ｍ／分、花糸の供給速度８００ｍ／分、巻き取り速度５５ｍ／分として、空気圧力０．４ＭＰａの交絡ノズルで混繊交絡処理を施した後、デリベリローラ通過後の糸をそのまま巻き取り、エアー交絡糸を得た。
【００３２】
次にシリコーン樹脂散布工程において、シリコーン樹脂を散布した。シリコーン樹脂としては、松本油脂製薬社製“ＴＥＲＯＮ Ｅ ５３０”のバルキーシリコン、“ＴＥＲＯＮ Ｅ ７３１”、“ＴＥＲＯＮ Ｅ ７２２”のソフトシリコンを３種混合水溶液として使用した。散布量は、乾燥重量で詰め綿に対し３．０ｗｔ％散布した。次に熱処理工程において、１４０〜１９０℃で１〜１０分間熱処理し、シリコーン樹脂をキュアリングする。
【００３３】
得られた長繊維中綿は、図６に示すように芯糸１１と花糸１２の構成繊維が互いに絡まっており、花糸１２が開繊されて部分的にループ状繊維を形成しており、開繊されて部分的にループ状繊維を形成していた。この長繊維中綿１本の１ｍあたりの重量は０．２ｇであった。
【００３４】
この長繊維中綿を長さ約３０ｃｍにカットし、１５本をまとめて１本の繊維束とし、図１Ａ−Ｂ、図３に示すステッチ布１を作成した。ステッチ布１の大きさは、タテ３０ｃｍ、ヨコ２８ｃｍとし、側地内に繊維束を長さ方向に配列した。１本の繊維束の幅は約４ｃｍであった。各ステッチ４ａ−４ｄの長さは６ｃｍとし、ステッチ間の長さは３ｃｍとした。ステッチ布１の重さは１７ｇ（中綿重量約７ｇ，側地重量約１０ｇ）であった。このステッチ布１は、図３に示すようにステッチの間の側地部分（ステッチのない側地部分）はフラット部８ａ−８ｂとなり、見掛け上のかさ高性を向上できた。また、家庭用洗濯機を使用し、市販洗剤（花王社製、商品名"アタック"）を用いて水で洗濯し、濯ぎを２回し、脱水後乾燥した。この洗濯を５回繰り返した後、中綿が片寄っていないか手で触って検査した。その結果、中綿の片寄りはなかった。
【００３５】
（比較例１）
図２及び図４に示すように、ステッチ７ａ−７ｂを連続して入れた以外は実施例１と同様に実施した。その結果、フラット部が少なく、かさ高くならなかった。
【産業上の利用可能性】
【００３６】
本発明のステッチ布は、中綿の移動を抑え、見掛け上のかさ高性が良いことから、例えばジャケット、パンツ、スパッツ等の衣服用として好適であり、さらに、帽子、マフラー、耳当て、ひざ掛け、ネックウォーマー、クッション、布団（肌布団）、寝袋等にも使用できる。
【符号の説明】
【００３７】
１，６  キルティング布
２  側地
３  繊維束
４ａ−４ｄ，７ａ−７ｂ  ステッチ
５ａ−５ｂ  両端ステッチ
８ａ−８ｂ  フラット部
１０  １本の長繊維中綿
１１  芯糸
１２  花糸
２０  エアー交絡装置
２１  圧力空気
２２  混繊交絡糸（長繊維中綿）
２３  デリベリローラ
２４，２５  巻き糸体
２４ａ  芯糸
２５ａ  花糸
２６，２７  フィードローラ
２８  糸ガイド
２９  糸道
３０  巻き糸体
【図１】
2020066826.tif 000003
【図２】
2020066826.tif 000004
【図３】
2020066826.tif 000005
【図４】
2020066826.tif 000006
【図５】
2020066826.tif 000007
【図６】
2020066826.tif 000008
【図７】
2020066826.tif 000009